La présente invention concerne l'imperméabilisation de structures telles que des murs ou parois. Selon la présente invention, une composition destinée à imperméabiliser une structure comporte (1) un époxyde ; et (2) un durcisseur pour L'époxyde comprenant un polyamide. Des époxydes convenables comprennent des résines liquides obtenues par condensation de ltépichlorhydrine avec le bisphénol A et présente un équivalent époxyde compris entre 180 et 210. Il est préférable d'utiliser des matières qui ont peu d'effet irritant du point de vue dermatologique, mais on peut avoir recours à des résines liquides eontenant des diluants réactifs. Des durcisseurs convenables comprennent des polyamidoamines à poids moléculaire élevé qui contiennent des groupes imidazoline dans le squelette du polymère et qui présentent un Sndice|d'amine compris entre 210 et 260 ml KOH/g. te rapport pondéral de (1) : (2) est avantageusement de 100 : 60 à 90, de préférence 100 : 80 à 90. tes compositions de la présente invention peuvent être préparées de diverses manières, par exemple comme indiqué ciaprès : On ajoute de lteauaen agitantsau durcisseur pour former une solution à laquelle on ajoute la résine pour former une émulsion stable avant de l'utiliser. Ba variante, et de préférence, on mélange tout d'abord la résine et le durcisseur et on ajoute de l'eau pour former une émulsion. On peut incorporer un surfactif de préférence avec le-composant résineux. tes compositions peuvent également contenir des additifs tels qu'un diméthylpolysiloxane linéaire qui améliore l'adhérence et le pouvoir hydrofuge d'une pellicule formée ou bien un produit à base de goudron de houille qui assure la formation d'une membrane flexible imperméable convenant pour être appliqué à des toitures. On peut aussi ajouter des pigments et des charges, par exemple du sable. t'émulsion peut être appliquée à la brosse ou peut être pulvérisée sur la surface appropriée d'une structure,par exemple des briques, du plate, du mortier, du béton ou de la pierre et du bois. La composition peut être appliquée à une surface très humide ; dans beaucoup de cas, il est préférable de mouiller la surface avant l'application. Au bout de 1 à 2 heures, l'émulsion "se casse" pour assurer la formation d'une pellicule imperméable d'époxyde mari qui continue à se durcir pendant 24 heures supplémentaires. En pratique, l'émulsion peut autre appliquée directement à la structure qui est ensuite traitée au sable sec, avant le mflrissage, de manière à former un moyen d'ancrage pour le plaire appliqué ultérieurement.Selon une variante ou en plus, l'émulsion peut Entre mélangée avec du sable ou appliquée à la truelle à la surface du mur ou de la cloison. La pellicule formée imperméabilise la structure de ma-- nière à empenher l'entrée de l'eau et un déplacement de l'eau dans la structure. Les pellicules présentent un bon pouvoir adhérent et une bonne flexibilité. La technique de production d'une pellicule en utilisant une émulsion permet d'appliquer la résine en quantité réglée en assurant l'obtention de la couverture la meilleure et la plus économique. l'invention concerne également un procédé d'application des compositions. Les exemples suivants, dans lesquels les parties sont exprimées en poids, sont donnés à titre illustratif des formulations permettant de préparer des compositions à utiliser pour traiter des structures. EXEMPLE 1 Résine "Dow DER 321" 100 Durcisseur "Casamid 350 M" 85 Eau 375 EXEMPLE 2 Résine "I)ow DER 321" 100 Durcisseur "Casamid 350 M" 85 Silicone fluide I.C.I. 0,1 Eau 375 EXEIJ7 3 On disperse tout d'abord du bioxyde de titane dans l'eau avant d'ajouter le mélange de la résine et du durcisseur. Résine "Shell Epikote 817" 100 Durcisseur "Casamid 350 M" 85 Pigment "Daporte Tioxide ROHD" 50 Eau 375 EXEMPLE 4 On disperse tout d'abord le produit à base de goudron de houille dans le durcisseur avant d'ajouter l'eau et la résine Résine "Dow DER 321" 100 Durcisseur "Casamid 750 M" 85 Produit à base de goudron 50 de houille "Orgol ER6" Eau 375 EXEMPLE 5 Résine ',SheIl Epikote 816" 100 Durcisseur "Casamid 350 M't 85 Eau 375 Sable quartzeux sec trié 2000 On prépare tout d'abord l'émulsion et la mélange ensuite avec le sable pour former un mortier qui est appliqué directement aux murs pomme enduit soit à la truelle, soit au moyen d'un pistolet de pulvérisation. Il va de soi que de nombreuses modifications peuvent titre apportées aux compositions et au procédé décrit sans sortir du cadre de l'invention. REVENDICATIONS 1. Composition hydrofuge pour imperméabiliser une structure, par exemple un mur ou une paroi, caractérisée en ce qu'elle contient un époxyde et un polyamide comme durcisseur. 2. Composition selon la revendication 1, caractérisée en ce que la résine est une résine liquide obtenue par condensation de ltépichlorhydrine avec le bisphénol A. 3. Composition selon la revendication 1 ou 2, caractérisée en ce que le durcisseur est une polyamido-amine à poids moléculaire élevé. 4. Composition selon l'une quelconque des revendications 1 à 3, caractérisée en ce que le rapport pondéral de la résine au durcisseur est de 100 : 60 à 90. 5; Composition selon l'une quelconque des revendications 1 à 4, caractérisée en ce qu'elle est sous forme d'une émulsion aqueuse. 6. Composition selon l'une quelconque des revendications 1 à 5, caractérisée en ce qu'elle contient une ou plusieurs matières choisies dans le groupe comprenant un diméthylpolysiloxane linéaire, un goudron de houille, un pigmént et une charge. 7. Procédé d'imperméabilisation d'une structure, caractérisé en ce qu'il consiste à appliquer à ladite structure une composition selon l'une quelconque des revendications 1 à 6, de préférence au pinceau, à la truelle ou par pulvérisation.